(57)【特許請求の範囲】
【請求項１】
複数の樹脂層からなり、
最表面の前記樹脂層が、不飽和結合を有する分散剤がコーティングされた無機微粒子が添加されたトップコート層を有する化粧シートであって、
前記トップコート層の下面には、超臨界逆相蒸発法によってベシクルに造核剤を内包させた造核剤内包ベシクルを添加した結晶性ポリプロピレン樹脂を主成分とする透明樹脂層が形成されているとともに、
前記樹脂層のうちの前記透明樹脂層より裏面側の１層が、アルミをフレーク状としたフレーク状の金属を含有する不透明な隠蔽層とされている
ことを特徴とする化粧シート。
【請求項２】
複数の樹脂層からなり、
最表面の前記樹脂層が、不飽和結合を有する分散剤がコーティングされた１次粒子径が１〜１０００ｎｍの無機微粒子が樹脂組成物１００重量部に対して、０．００５〜２０重量部添加されたトップコート層を有する化粧シートであって、
前記トップコート層の下面には、超臨界逆相蒸発法によってベシクルに造核剤を内包させた造核剤内包ベシクルを添加した結晶性ポリプロピレン樹脂を主成分とする透明樹脂層が形成されているとともに、
前記ベシクルが、リン脂質およびノニオン系界面活性剤の混合物またはリン脂質およびノニオン系界面活性剤並びにコレステロール類およびトリアシルグリセロールの少なくとも一方との混合物からなる外膜を具備するリポソームである
ことを特徴とする化粧シート。
【請求項３】
前記トップコート層は、アクリルポリオールとイソシアネート化合物との反応物である硬化型樹脂を主成分とすることを特徴とする請求項１または請求項２に記載の化粧シート。
【請求項４】
複数の樹脂層からなり、最表面の前記樹脂層が、不飽和結合を有する分散剤がコーティングされた無機微粒子が添加されたトップコート層を有する化粧シートの製造方法であって、
前記トップコート層の下面には、超臨界逆相蒸発法によってベシクルに造核剤を内包させた造核剤内包ベシクルを添加した結晶性ポリプロピレン樹脂を主成分とする透明樹脂層を形成するとともに、
前記樹脂層のうちの前記透明樹脂層より裏面側の１層となる隠蔽層を、樹脂中にアルミをフレーク状としたフレーク状の金属を添加して形成している
ことを特徴とする化粧シートの製造方法。
【請求項５】
複数の樹脂層からなり、最表面の前記樹脂層が、不飽和結合を有する分散剤がコーティングされた１次粒子径が１〜１０００ｎｍの無機微粒子が樹脂組成物１００重量部に対して、０．００５〜２０重量部添加されたトップコート層を有する化粧シートの製造方法であって、
前記トップコート層の下面に、超臨界逆相蒸発法によってベシクルに造核剤を内包させた造核剤内包ベシクルを添加した結晶性ポリプロピレン樹脂を主成分とする透明樹脂層を形成するとともに、前記ベシクルが、リン脂質およびノニオン系界面活性剤の混合物またはリン脂質およびノニオン系界面活性剤並びにコレステロール類およびトリアシルグリセロールの少なくとも一方との混合物からなる外膜を具備するリポソームである
ことを特徴とする化粧シートの製造方法。
【発明の詳細な説明】
【技術分野】
【０００１】
本発明は、建築物の外装および内装に用いられる建装材、建具の表面、家電品の表面材などに用いられる化粧シートおよび化粧シートの製造方法に関するもので、特に、不飽和結合、水酸基またはアミノ基を有する分散剤がコーティングされた無機微粒子が添加されたトップコート層を備える化粧シートであって、超臨界逆相蒸発法によりベシクル化された造核剤が添加された透明樹脂層を備えた化粧シートおよび化粧シートの製造方法に関する。
【背景技術】
【０００２】
近年、特許文献１乃至３に示すように、ポリ塩化ビニル製の化粧シートに替わる化粧シートとして、オレフィン系樹脂を使用した化粧シートが数多く提案されている。
【０００３】
しかし、これらの化粧シートは塩化ビニル樹脂を使用しないことで、焼却時における有毒ガス等の発生は抑制されるものの、一般的なポリプロピレンシートもしくは軟質ポリプロピレンシートを使用しているために表面の耐摩耗性および耐傷性が悪く、従来のポリ塩化ビニル化粧シートの耐摩耗性および耐傷性からは遙かに劣っているものであった。
【０００４】
このため、オレフィン系樹脂を使用した化粧シートの耐摩耗性や耐傷性を向上させるために、当該化粧シートの最表面に位置するトップコート層に対して、ソジウムカルシウムアルミノシリケート微粒子を添加したり（特許文献１）、コロイダルシリカを添加する（特許文献２）など硬度の高い無機系微粒子を添加する方法が試みられてきた。
【先行技術文献】
【特許文献】
【０００５】
【特許文献１】特開２０１３−０９９９５９号公報
【特許文献２】特開２０１２−１８７９２２号公報
【特許文献３】特表２００２−０３２５６４号公報
【発明の概要】
【発明が解決しようとする課題】
【０００６】
しかしながら、トップコート層に対して硬度の高い無機系微粒子を添加する方法は、化粧シートの表面が摩耗することに対しては高い効果が得られるものの、耐傷性についてはやや劣る傾向があった。
【０００７】
耐傷性は、鋭い対象物が化粧シートに突き刺さり、その状態で対象物が引っ張られた際に、ひっかき傷などができやすいか否かの物理的な性質である。このひっかき傷ができやすいか否かは、対象物が始めに化粧シートに突き刺さった深さの１０〜２０倍の深さまでの化粧シートの硬さに依存している。このため、一般的に厚さが３〜２０μｍ程度とされているトップコート層の硬度をいかに高くしても、対象物が始めに２μｍ以上突き刺さってしまうとトップコート層の硬度に関係なく大きなひっかき傷が形成されてしまうという問題点を有していた。また、耐傷性を向上させるべく、単にトップコート層を厚く形成すると、いたずらに化粧シートの厚みが増大するばかりで、意匠性を損なう恐れがある。
【０００８】
化粧シートの耐傷性を向上させるべく、トップコート層の下面に位置する透明樹脂層に対して、硬度の高い粒子を添加したり、造核剤を添加して結晶性を高めて硬度を向上させるなどの方法が試みられてきたが、透明樹脂層の透明性を保持したまま、硬度をも向上させることは困難であった。
【０００９】
そこで、本発明においては、耐摩耗性に優れたトップコート層を備えるとともに、意匠性および耐傷性に優れた透明樹脂層を備える化粧シートを提供することを目的とする。
【００１０】
本発明者等は鋭意検討の結果、トップコート層の下面に設けられた透明樹脂層に対して、超臨界逆相蒸発法によってベシクルに造核剤を内包させた造核剤内包ベシクルを添加することにより、透明樹脂層において造核剤の分散性を著しく向上させることに成功し、高い透明性と優れた耐傷性を示すことを見出した。
【００１１】
なお、超臨界逆相蒸発法とは、本発明者等が提案している特表２００２／０３２５６４号公報、特開２００３−１１９１２０号公報、特開２００５−２９８４０７号公報および特開２００８−０６３２７４号公報（以下、「超臨界逆相蒸発法公報類」と称する）に開示されているものであり、当該超臨界逆相蒸発法公報類に記載の方法および装置を用いて行った。
【課題を解決するための手段】
【００１２】
上記課題を解決するべく、本発明の第１の形態の化粧シートは、複数の樹脂層からなり、最表面の前記樹脂層が、不飽和結合を有する分散剤がコーティングされた無機微粒子が添加されたトップコート層を有する化粧シートであって、前記トップコート層の下面には、超臨界逆相蒸発法によってベシクルに造核剤を内包させた造核剤内包ベシクルを添加した結晶性ポリプロピレン樹脂を主成分とする透明樹脂層が形成されているとともに、前記樹脂層のうちの前記透明樹脂層より裏面側の１層が、アルミをフレーク状としたフレーク状の金属を含有する不透明な隠蔽層とされていることを特徴とする。
【００１３】
このような、本発明の第１の形態の化粧シートとすることにより、不飽和結合を有する分散剤がコーティングされた無機微粒子が添加されたトップコート層を有する化粧シートにおいて、前記トップコート層の下面側の透明樹脂層について、超臨界逆相蒸発法によってベシクルに造核剤を内包させた造核剤内包ベシクルを透明樹脂層の主成分である結晶性ポリプロピレン樹脂に対して添加することにより、当該造核剤内包ベシクルが凝集して結晶性ポリプロピレン樹脂が白濁することを防ぐことができるとともに、均一に分散した造核剤内包ベシクルに伴って結晶核が生じ結晶性ポリプロピレン樹脂の結晶化度が向上することにより硬度をより高くすることができるので、耐摩耗性はもちろんのこと、意匠性および耐傷性に優れた化粧シートを提供することを可能とする。更に、樹脂層のうちの前記透明樹脂層より裏面側の１層が、アルミをフレーク状としたフレーク状の金属を含有する不透明な隠蔽層とされているので、当該隠蔽層より表面側の層に透明部分を有していても、当該隠蔽層によって、不透明性による隠蔽効果を発揮させるとともに、アルミをフレーク状としたフレーク状の金属を含有していることにより通常の隠蔽素材を用いた場合よりも高い隠蔽性を発揮させて、意匠性に優れた化粧シートを提供することができる。
【００１４】
本発明の第２の形態の化粧シートは、複数の樹脂層からなり、最表面の前記樹脂層が、不飽和結合を有する分散剤がコーティングされた１次粒子径が１〜１０００ｎｍの無機微粒子が樹脂組成物１００重量部に対して、０．００５〜２０重量部添加されたトップコート層を有する化粧シートであって、前記トップコート層の下面には、超臨界逆相蒸発法によってベシクルに造核剤を内包させた造核剤内包ベシクルを添加した結晶性ポリプロピレン樹脂を主成分とする透明樹脂層が形成されているとともに、前記ベシクルが、リン脂質およびノニオン系界面活性剤の混合物またはリン脂質およびノニオン系界面活性剤並びにコレステロール類およびトリアシルグリセロールの少なくとも一方との混合物からなる外膜を具備するリポソームであることを特徴とする。このような、本発明の第２の形態の化粧シートとすることにより、不飽和結合を有する分散剤がコーティングされた１次粒子径が１〜１０００ｎｍの無機微粒子が樹脂組成物１００重量部に対して、０．００５〜２０重量部添加されたトップコート層を有する化粧シートにおいて、前記トップコート層の下面側の透明樹脂層について、超臨界逆相蒸発法によってベシクルに造核剤を内包させた造核剤内包ベシクルを透明樹脂層の主成分である結晶性ポリプロピレン樹脂に対して添加することにより、当該造核剤内包ベシクルが凝集して結晶性ポリプロピレン樹脂が白濁することを防ぐことができるとともに、均一に分散した造核剤内包ベシクルに伴って結晶核が生じ結晶性ポリプロピレン樹脂の結晶化度が向上することにより硬度をより高くすることができるので、耐摩耗性はもちろんのこと、意匠性および耐傷性に優れた化粧シートを提供することを可能とする。更に、前記ベシクルを、リン脂質およびノニオン系界面活性剤の混合物またはリン脂質およびノニオン系界面活性剤並びにコレステロール類およびトリアシルグリセロールの少なくとも一方との混合物からなる外膜を具備するリポソームとすることにより、結晶性ポリプロピレン樹脂組成物とリポソームとの相溶性を向上させて、その結果、結晶性ポリプロピレン樹脂組成物中への内包物としての造核剤を均一に分散させることができる。
【００１５】
本発明の第３の形態の化粧シートは、第１および第２の形態において、前記トップコート層は、アクリルポリオールとイソシアネート化合物との反応物である硬化型樹脂を主成分とすることを特徴とする。このような、本発明の第３の形態の化粧シートとすることにより、トップコート層において、分散剤の不飽和結合、水素基またはアミノ基がトップコート層の主成分である硬化型樹脂と反応して硬化型樹脂中に無機微粒子を固定化するので、実使用においても無機微粒子が脱落しにくく、無機微粒子の脱落によるアブレシブ摩耗の発生を防止することができるのでトップコート層の耐摩耗性をさらに向上させることができ、耐摩耗性、耐傷性および意匠性に優れた化粧シートを提供することができる。
【００１６】
本発明の第１の形態の化粧シートの製造方法は、複数の樹脂層からなり、最表面の前記樹脂層が、不飽和結合を有する分散剤がコーティングされた無機微粒子が添加されたトップコート層を有する化粧シートの製造方法であって、前記トップコート層の下面には、超臨界逆相蒸発法によってベシクルに造核剤を内包させた造核剤内包ベシクルを添加した結晶性ポリプロピレン樹脂を主成分とする透明樹脂層を形成するとともに、前記樹脂層のうちの前記透明樹脂層より裏面側の１層となる隠蔽層を、樹脂中にアルミをフレーク状としたフレーク状の金属を添加して形成していることを特徴とする。
【００１７】
本発明の第２の形態の化粧シートの製造方法は、複数の樹脂層からなり、最表面の前記樹脂層が、不飽和結合を有する分散剤がコーティングされた１次粒子径が１〜１０００ｎｍの無機微粒子が樹脂組成物１００重量部に対して、０．００５〜２０重量部添加されたトップコート層を有する化粧シートの製造方法であって、前記トップコート層の下面に、超臨界逆相蒸発法によってベシクルに造核剤を内包させた造核剤内包ベシクルを添加した結晶性ポリプロピレン樹脂を主成分とする透明樹脂層を形成するとともに、前記ベシクルが、リン脂質およびノニオン系界面活性剤の混合物またはリン脂質およびノニオン系界面活性剤並びにコレステロール類およびトリアシルグリセロールの少なくとも一方との混合物からなる外膜を具備するリポソームであることを特徴とする。
【発明の効果】
【００１８】
本発明においては、耐摩耗性に優れたトップコート層を備えるとともに、意匠性および耐傷性に優れた透明樹脂層を備える化粧シートおよび化粧シートの製造方法を提供することを可能とする。
【図面の簡単な説明】
【００１９】
【図１】本発明の化粧シートの実施形態を示す断面図
【発明を実施するための形態】
【００２０】
本発明の化粧シートは、複数の樹脂層からなり、最表面の樹脂層が、不飽和結合、水酸基またはアミノ基を有する分散剤がコーティングされた無機微粒子が添加されたトップコート層とされた化粧シートにおいて、当該トップコート層の下面には、超臨界逆相蒸発法によってベシクルに造核剤を内包させた造核剤内包ベシクルを添加した結晶性ポリプロピレン樹脂を主成分とする透明樹脂層が形成されていることが重要である。
【００２１】
トップコート層の主成分である樹脂組成物としては、硬化型樹脂を用いることが重要であり、具体的には、熱硬化型樹脂および光硬化型樹脂を用いることができるが、特に、熱硬化型樹脂のみ、もしくは熱硬化型樹脂と光硬化型樹脂との混合物を用いることが好ましい。このような硬化型樹脂を用いることによって、表面硬度の向上、硬化収縮の抑制および無機微粒子との密着性を向上させることができる。
【００２２】
熱硬化型樹脂としては、ポリウレタン系、アクリルシリコン系、フッ素系、エポキシ系、ビニル系、ポリエステル系、メラミン系、アミノアルキッド系、尿素系などから適宜選択して用いることができるが、特に、２液硬化型のウレタン系のものを用いることが好ましい。ウレタン系の熱硬化型樹脂は、作業性、価格、樹脂自体の凝集力などの観点から好適である。ウレタン系樹脂としては、アクリルポリオールとイソシアネートとを反応させて得られるウレタン系のものを用いてもよい。イソシアネートには、トリレンジイソシアネート（ＴＤＩ）、キシリレンジシソシアネート（ＸＤＩ）、ヘキサメチレンジイソシアネート（ＨＭＤＩ）、メタジイソシアネート（ＭＤＩ）、リジンジイソシアメート（ＬＤＩ）、イソホロンジイソシアネート（ＩＰＤＩ）、ヘチルヘキサンジイソシアネート（ＨＴＤＩ）、メチルシクロヘキサノンジイソシアネート（ＨＸＤＩ）、トリメチルヘキサメチレンジイソシアネート（ＴＭＤＩ）などから適宜選択することができるが、耐候性を考慮すると、直鎖状の分子構造を有するヘキサメチレンジイソシアネート（ＨＭＤＩ）を用いることが好ましい。
【００２３】
また、光硬化型樹脂としては、ポリエステルアクリレート系、エポキシアクリレート系、ウレタンアクリレート系、アクリルアクリレート系などから適宜選択して用いることができるが、特に、耐候・光性が良好なウレタンアクリレート系およびアクリルアクリレート系のものを用いることが好ましい。
【００２４】
熱硬化型樹脂と光硬化型樹脂との混合物については、例えば、熱硬化型樹脂としてのイソシアネート化合物と、光硬化型樹脂としてのアクリルポリオールとを混合した反応物を用いることが好ましく、これによって、表面硬度の向上、硬化収縮の抑制および耐後加工性を付与することができる。なお、樹脂材料の形態は、水性、エマルジョン、溶剤系など特に限定されるものではない。
【００２５】
また、トップコート層に添加される無機微粒子としては、例えば、α−アルミナ、シリカ、ベーマイト、酸化鉄、ダイヤモンドなどの微粒子から少なくとも１つを適宜選択して用いることができる。粒子径状は、球体、楕円体、多面体、鱗片形状などの粒状の粒子を用いることができる。無機微粒子の粒子径は、１次粒子径が１〜１０００ｎｍとされていることが好ましく、特に、１０〜５０ｎｍとさているものが好適である。なお、１次粒子径が１０００ｎｍよりも大きいと、無機微粒子に起因する光の散乱によってトップコート層の透明性が損なわれるため好ましくない。無機微粒子の添加量は、トップコート層の主成分である樹脂組成物１００重量部に対して、０．００５〜２０重量部の割合で添加されていることが好ましい。
【００２６】
さらに、無機微粒子は、不飽和結合、水酸基またはアミノ基を有する分散剤によってコーティングされていることが重要である。不飽和結合を有する分散剤としては、３−アクリロキシプロピルトリメトキシシラン、３−アクリロキシプロピルジメチルメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３-(メタクリロイルオキシ)プロピルトリス(トリメチルシリルオキシ)シランが挙げられる。水酸基を有する分散剤としては、１２−ヒドロキシステアリン酸やリシノール酸などとリチウム、ナトリウム、カリウム、マグネシウム、カルシウム、バリウム、亜鉛、アルミニウムなどが結合したもの、ソルビタン脂肪酸エステル、アルコール変性シリコーンオイル、アルコール変性ワックス、酸化ワックス、カルナバワックスが挙げられる。アミノ基を有する分散剤としては、ポリカルボン酸アルキルアミン、アルキルポリアミン、ステアリン酸アミド、オレイン酸アミド、エルカ酸アミド、ｎ−２−（アミノエチル）−３−アミノプロピルメチルジメトキシシラン、ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、ｎ−フェニル−３−アミノプロピルトリメトキシシラン、ジ−ｎ−ブトキシ・ビス（トリエタノールアミナト）チタン、bis(4-aminobenzoato-O)(isooctadecanoato-O)(propan-2-olato)titanium、bis[2-[(2-aminoethyl)amino]ethanolato][2-[(2-aminoethyl)amino]ethanolato-O](propan-2-olato)titanate、アミノ変性シリコーンオイルが挙げられる。無機微粒子へのコーティングは、公知の表面処理方法によって施すことが可能であり、上記の分散剤から少なくとも１つを選択して用いて施されている。
【００２７】
透明樹脂層は、結晶性ポリプロピレン樹脂を主成分とし、後述する超臨界逆相蒸発法によってベシクルに造核剤を内包させた造核剤内包ベシクルが添加されている。
【００２８】
結晶性ポリプロピレン樹脂としては、ホモポリプロピレン、ランダムポリプロピレン、ブロックポリプロピレンの他に、プロピレンとαオレフィン（例えば、１−ブテン、１−ペンテン、１−ヘキセン、１−ヘプテン、１−オクテン、１−ノネン、１−デセン、１−ウンデセン、１−ドデセン、トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセンなどを）を２種類以上共重合させたものが挙げられ、さらにこれらの結晶性ポリプロピレン樹脂にエチレン・酢酸ビニル共重合体、エチレン・ビニルアルコール共重合体、エチレン・メチルメタクリレート共重合体、エチレン・エチルメタクリレート共重合体、エチレン・ブチルメタクリレート共重合体、エチレン・メチルアクリレート共重合体、エチレン・エチルアクリレート共重合体、エチレン・ブチルアクリレート共重合体、各種ゴム成分などをアロイ化したものも含まれる。
【００２９】
造核剤としては、例えば、リン酸エステル金属塩、安息香酸金属塩、ピメリン酸金属塩、ロジン金属塩、ベンジリデンソルビトール、キナクリドン、シアニンブルーおよびタルク等が挙げられる。特に、本発明においては、ナノ化処理の効果を最大限に得るべく、非溶融型で良好な透明性が期待できるリン酸エステル金属塩、安息香酸金属塩、ピメリン酸金属塩、ロジン金属塩を用いることが好ましいが、ナノ化処理によって材料自体の透明化が可能な場合には、有色のキトクリドン、シアニンブルー、タルクなども用いることができる。また、非溶融型の造核剤に対して、溶融型のベンジリデンソルビトールを適宜混合して用いるようにしてもよい。
【００３０】
ここで、超臨界逆相蒸発法とは、超臨界状態または超臨界点以上の温度条件下の二酸化炭素もしくは圧力条件下の二酸化炭素にベシクルの外膜を構成する物質を均一に溶解させた混合物中に、封入物質としての造核剤を含む水相を加えて、一層の膜で封入物質としての造核剤を包含したカプセル状のベシクルを形成する方法である。なお、超臨界状態の二酸化炭素とは、臨界温度（３０．９８℃）および臨界圧力（７．３７７３±０．００３０ＭＰａ）以上の超臨界状態にある二酸化炭素を意味し、臨界点以上の温度条件下の二酸化炭素もしくは圧力条件下の二酸化炭素とは、臨界温度だけ、あるいは臨界圧力だけが臨界条件を超えた条件下の二酸化炭素を意味するものである。この方法により、直径５０〜８００ｎｍの単層ラメラベシクルを得ることができる。ここで、ベシクルとは、球殻状に閉じた膜構造を有する小胞であり、内部に液相を含むものを指す。特に、外膜がリン脂質のような生体脂質を含む物質から構成されるベシクルをリポソームと称する。
【００３１】
本発明においては、造核剤に対して超臨界逆相蒸発法を用いてベシクル化することによって、造核剤がナノサイズのカプセル内に内包された造核剤内包ベシクル構造とされており、これによって造核剤内包ベシクル同士が２次凝集することを防止して結晶性ポリプロピレン樹脂中への高い分散性を実現している。また、結晶性ポリプロピレン樹脂中においては、当該造核剤内包ベシクルは外膜の一部またはすべてが崩壊して内包物が露出した状態とされている。当該内包物が樹脂と相溶する物質の場合には、さらに当該樹脂中に内包物が溶けて分散し、内容物が樹脂と相溶しない物質の場合には、内容物が樹脂中に液滴もしくは固体の状態で存在することとされている。
【００３２】
リン脂質としては、ホスファチジルコリン、ホスファチジルエタノールアミン、ホスファチジルセリン、ホスファチジン酸、ホスファチジルグリセロール、ホスファチジルイノシトール、カルジオピン、黄卵レシチン、水添黄卵レシチン、大豆レシチン、水添大豆レシチン等のグリセロリン脂質、スフィンゴミエリン、セラミドホスホリルエタノールアミン、セラミドホスホリルグリセロール等のスフィンゴリン脂質が挙げられ、ベシクルの外膜にこれらの物質を含むものがリポソームである。
【００３３】
また、リポソームの外膜には、少なくとも上述のリン脂質のような生体脂質が含まれていればよいので、生体脂質と下記のようなその他の物質との混合物から外膜を形成するようにしてもよい。
【００３４】
ベシクルの膜を形成するその他の物質としては、ノニオン系界面活性剤や、これとコレステロール類もしくはトリアシルグリセロールとの混合物からなる分散剤を利用することが好ましい。
【００３５】
このうちノニオン系界面活性剤としては、ポリグリセリンエーテル、ジアルキルグリセリン、ポリオキシエチレン硬化ヒマシ油、ポリオキシエチレンアルキルエーテル、ポリオキシエチレンソルビタン脂肪酸エステル、ソルビタン脂肪酸エステル、ポリオキシエチレンポリオキシプロピレンコポリマー、ポリブタジエン−ポリオキシエチレン共重合体、ポリブタジエン−ポリ２−ビニルピリジン、ポリスチレン−ポリアクリル酸共重合体、ポリエチレンオキシド−ポリエチルエチレン共重合体、ポリオキシエチレン−ポリカプロラクタム共重合体等の１種または２種以上を使用することができる。また、コレステロール類としては、コレステロール、α−コレスタノール、β−コレスタノール、コレスタン、デスモステロール（５，２４−コレスタジエン−３β−オール）、コール酸ナトリウムまたはコレカルシフェロール等を挙げることができる。例えば、水溶性ではない内包物を水溶性の分散剤で包んだベシクルとすることにより、水溶性の溶媒などに水溶性ではない内包物を均一に分散させることができる。
【００３６】
本発明においては、リン脂質からなる外膜を具備する造核剤内包ベシクルとすることが重要であり、リン脂質からなる外膜を備える造核剤内包ベシクルとすることにより、透明樹脂層の主成分である結晶性ポリプロピレン樹脂との相溶性を向上させて造核剤内包ベシクルの結晶性ポリプロピレン樹脂への分散性をさらに良好なものとすることができ、その結果、均一に分散した造核剤内包ベシクルによって結晶性ポリプロピレン樹脂の結晶化度を向上させ、透明樹脂層の硬度をさらに高くすることができる。
【００３７】
以下に、本発明の化粧シートの具体例を図１を用いて詳細に説明する。
【００３８】
図１は本発明の化粧シート１の具体的な実施形態を示し、自身が貼り合わせられる木質ボード類、無機質ボード類または金属板などの基材Ｂに面する側から、原反層２、絵柄模様層３、接着層７（接着性樹脂層、感熱接着層、アンカーコート層、ドライラミ接着材層）、透明樹脂層４、トップコート層５と積層された構成とされている。また、意匠性を向上させるためにトップコート層５側の透明樹脂層４の表面にエンボス模様４ａを適宜設けてもよい。なお、原反層２と基材Ｂとの間の接着性に問題があれば、原反層２と基材Ｂとの間にプライマー層６を適宜設けてもよい。
【００３９】
原反層２としては、薄葉紙、チタン紙、樹脂含浸紙等の紙、ポリエチレン、ポリプロピレン、ポリブチレン、ポリスチレン、ポリカーボネート、ポリエステル、ポリアミド、エチレン−酢酸ビニル共重合体、ポリビニルアルコール、アクリル等の合成樹脂、あるいはこれら合成樹脂の発泡体、エチレン−プロピレン共重合ゴム、エチレン−プロピレン−ジエン共重合ゴム、スチレン−ブタジエン共重合ゴム、スチレン−イソプレン−スチレンブロック共重合ゴム、スチレン−ブタジエン−スチレンブロック共重合ゴム、ポリウレタン等のゴム、有機もしくは無機系の不織布、合成紙、アルミニウム、鉄、金、銀等の金属箔等から任意に選定可能である。
【００４０】
絵柄模様層３としては、バインダーとしての硝化綿、セルロース、塩化ビニル−酢酸ビニル共重合体、ポリビニルブチラール、ポリウレタン、アクリル、ポリエステル系等の単独もしくは各変性物の中から適宜選定して用いることができる。これらは水性、溶剤系、エマルジョンタイプのいずれでもよく、また一液タイプでも硬化剤を使用した二液タイプでもよい。さらに紫外線や電子線等の照射によりインキを硬化させる方法を用いてもよい。中でも最も一般的な方法は、ウレタン系のインキを用いるもので、イソシアネートによって硬化させる方法である。これらのバインダー以外には、通常のインキに含まれている顔料、染料等の着色剤、体質顔料、溶剤、各種添加剤などが添加されている。汎用性の高い顔料としては、縮合アゾ、不溶性アゾ、キナクリドン、イソインドリン、アンスラキノン、イミダゾロン、コバルト、フタロシアニン、カーボン、酸化チタン、酸化鉄、雲母等のパール顔料等が挙げられる。これらの顔料を用いて、原反層２の表面に、直接グラビア印刷、オフセット印刷、スクリーン印刷、フレキソ印刷、静電印刷、インキジェット印刷やインキの塗布とは別に各種金属の蒸着やスパッタリングによって意匠が施される。
【００４１】
透明樹脂層４としては、結晶性ポリプロピレン樹脂を主成分として形成し、さらに、超臨界逆相蒸発法によりベシクルに造核剤を内包させた造核剤内包ベシクルが添加されている。造核剤内包ベシクルは、結晶性ポリプロピレン樹脂１００重量部に対して、０．０１〜０．５重量部の割合で添加されていることが好ましい。
【００４２】
なお、透明樹脂層４には、必要に応じて熱安定剤、難燃剤、紫外線吸収剤、光安定剤、ブロッキング防止剤、触媒捕捉剤、着色剤、光散乱剤および艶調整剤等の各種添加剤を添加することもできる。熱安定剤としては、フェノール系、硫黄系、リン系、ヒドラジン系等、難燃剤としては、水酸化アルミニウム、水酸化マグネシウム等、紫外線吸収剤としては、ベンゾトリアゾール系、ベンゾエート系、ベンゾフェノン系、トリアジン系等、光安定剤としては、ヒンダードアミン系等を、任意の組み合わせで添加するのが一般的である。
【００４３】
また、透明樹脂層４には、エンボス模様４ａを設けてもよく、当該エンボス模様４ａは、製膜された透明樹脂層４としての透明樹脂シートに熱および圧力をかけて凹凸模様を有するエンボス板を用いてエンボス模様を付与する方法や、押出機を用いて製膜する際に凹凸模様を有する冷却ロールを用いて冷却と同時にエンボス模様を付与する方法などを用いて形成することができる。また、当該エンボス模様４ａ対して、インキなどを埋め込んでさらに意匠性を向上させることもできる。
【００４４】
トップコート層５としては、硬化型樹脂を主成分として形成し、不飽和結合、水酸基またはアミノ基を有する分散剤によって表面がコーティングされた１次粒子径１〜１０００ｎｍの無機微粒子が添加されている。無機微粒子としては、樹脂と近い屈折率であるという観点から、シリカを用いることが好ましい。硬化型樹脂は、アクリルポリオールとイソシアネート化合物との反応物からなることが好ましい。
【００４５】
また、化粧シート１の表面の耐候性を向上させるためには、紫外線吸収材及び光安定材を適宜添加してもよい。そして、各種機能を付与するために抗菌材、防カビ材等の機能性添加材の添加も任意に行うことができる。さらに、表面の意匠性を向上させるために、艶の調整のためのアルミナ、シリカ、窒化珪素、炭化珪素、ガラスビーズ等を添加することもできる。
【００４６】
プライマー層６としては、基本的には絵柄模様層３と同じ材料を用いることができるが、化粧シート１の裏面に施されるためにウエブ状で巻取りを行うことを考慮すると、ブロッキングを避けて且つ接着剤との密着を高めるために、シリカ、アルミナ、マグネシア、酸化チタン、硫酸バリウム等の無機充填剤を添加させてもよい。
【００４７】
接着層７としては、アクリル系、ポリエステル系、ポリウレタン系などが挙げられ、一般的には、イソシアネートを用いたポリオールとの反応の２液効果タイプのウレタン系を用いることが好ましい。熱ラミネート、押し出しラミネート、ドライラミネートなどによって積層することができる。
【００４８】
また、化粧シート１に隠蔽性を付与したい場合には、原反層２を着色シートとすることで隠蔽性を付与したり、原反層２は透明シートのままで、別途、不透明な隠蔽層８を設けることにより隠蔽性を付与することができる。
【００４９】
隠蔽層８としては、基本的には絵柄模様層３と同じ材料から構成することができるが、隠蔽性を持たせることを目的としているので、顔料としては不透明な顔料、酸化チタン、酸化鉄等を使用することが好ましい。また隠蔽性を向上させるために金、銀、銅、アルミ等の金属を添加することも可能である。一般的にはフレーク状のアルミを添加させることが多い。
【００５０】
本発明の化粧シート１を形成するに当たり、積層方法は特に限定するものではなく、熱圧を応用した方法、押し出しラミネート方法およびドライラミネート方法などの一般的に用いられる方法から適宜選択して形成することができる。エンボス模様４ａを形成する場合には、一旦、前記積層方法によってラミネートした後に熱圧によってエンボス模様４ａを入れる方法または冷却ロールに凹凸模様を設けて押し出しラミネートと同時にエンボス模様４ａを形成することができる。
【００５１】
本実施形態の化粧シート１においては、原反層２は印刷作業性、コストなどを考慮して２０μｍ〜１５０μｍ、接着層７は１μｍ〜２０μｍ、透明樹脂層４は２０μｍ〜２００μｍ、トップコート層５は３μｍ〜２０μｍとすることが望ましく、化粧シート１の総厚は４５μｍ〜４５０μｍの範囲内とすることが好適である。
【００５２】
以上のように、本発明の化粧シート１においては、不飽和結合、水酸基またはアミノ基を有する分散剤によって表面がコーティングされた無機微粒子を添加したトップコート層５を備えることによって優れた耐摩耗性を実現しているとともに、結晶性ポリプロピレン樹脂を主成分として超臨界逆相蒸発法によりベシクルに造核剤を内包させた造核剤内包ベシクルが添加された透明樹脂層４を備えることによって意匠性および耐傷性にも優れた化粧シート１を提供することを可能とする。
【００５３】
また、トップコート層５において、不飽和結合、水素基またはアミノ基を有する分散剤によって無機微粒子の表面をコーティングしていることにより、分散剤の不飽和結合、水素基またはアミノ基がトップコート層５の主成分である硬化型樹脂と反応して硬化型樹脂中に無機微粒子を固定化するので、実使用においても無機微粒子が脱落しにくく、トップコート層５が摩耗するのを防止して、より耐摩耗性に優れた化粧シート１を提供することができる。
【００５４】
＜超臨界逆相蒸発法によりベシクルに造核剤を内包させた造核剤内包ベシクルの調製＞
以下に、超臨界逆相蒸発法によりベシクルに造核剤を内包させた造核剤内包ベシクルの詳しい調製方法を説明する。まず、メタノール１００重量部、造核剤としてのリン酸エステル金属塩系造核剤（アデカスタブＮＡ−１１；ＡＤＥＫＡ社製）８２重量部、ベシクルの外膜を構成するリン脂質としてのホスファチジルコリン５重量部を６０℃に保たれた高圧ステンレス容器に入れて密閉し、圧力が２０ＭＰａになるように当該容器内に二酸化炭素を注入して超臨界状態とする。その後、当該容器内を激しく攪拌するとともに、イオン交換水１００重量部を注入する。温度と圧力を超臨界状態に保ちながらさらに１５分間攪拌混合後、二酸化炭素を容器から排出して大気圧に戻すことで造核剤を内包したリン脂質からなる外膜を具備する造核剤リポソームが得られる。なお、ベシクルの外膜を分散剤などの物質とする場合には、ホスファチジルコリンに替えて上述の分散剤を用いることにより得られる。
【００５５】
以下に、本発明の化粧シート１の具体的な実施例１，２および比較例１〜５を挙げて化粧シートとしての透明性、耐摩耗性および耐傷性について評価を行った。
【００５６】
＜実施例１＞
実施例１においては、熱硬化型樹脂としての２液硬化型ウレタントップコートと光硬化型樹脂としてのウレタンアクリレートとの混合樹脂１００重量部に対して、不飽和二重結合を有する分散剤によってコーティングされた粒径２０〜２５ｎｍの無機微粒子としてのシリカ微粒子０．０５重量部を添加したトップコート層５を形成した化粧シート１とした。
【００５７】
具体的には、ペンタッド分率が９７．８％、ＭＦＲ（メルトフローレート）が１５ｇ／１０ｍｉｎ（２３０℃）、分子量分布ＭＷＤ（Ｍｗ／Ｍｎ）が２．３の高結晶化ホモポリプロピレン樹脂９０重量部に対して上述の造核剤リポソーム１．０重量部を添加した樹脂組成物を、押し出し機を用いて溶融押し出して、厚さ８０μｍの透明な高結晶性ポリプロピレンシートとしての透明樹脂シート４を製膜し、得られた透明樹脂シート４の両面にコロナ処理を施し、透明樹脂シート４表面の濡れを４０ｄｙｎ／ｃｍ以上とした。他方、隠蔽性のある７０μｍのポリエチレンシート（原反層２）の一方の面に２液型ウレタンインキ（Ｖ１８０；東洋インキ製造（株）製）に、そのインキのバインダー樹脂分に対して、ヒンダードアミン系光安定化剤（キマソーブ９４４；ＢＡＳＦ社製）を０．５重量％添加したインキを用いてグラビア印刷方式にて絵柄印刷を施して絵柄模様層３を設け、また、前記原反層２の他方の面にプライマー層６を設けた。しかる後、前記原反層２の一方の面側に、接着剤層７としてのドライラミネート用接着剤（タケラックＡ５４０；三井化学工業（株）製；塗布量２ｇ／ｍ２ ）を介して透明樹脂シート４をドライラミネート法にて貼り合わせた。そして、透明樹脂シート４の表面にエンボス模様４ａを施した後、熱硬化型樹脂としての２液硬化型ウレタントップコート（Ｗ１８４；ＤＩＣグラフィックス社製）を６０重量部、光硬化型樹脂としての光硬化型ウレタンアクリレート（ユニディック１７−８２４−９；ＤＩＣグラフィックス社製）を４０重量部に対して、不飽和二重結合を有する分散剤によってコーティングされたシリカ微粒子（ＮＡＮＯＢＹＫ３６０５；ビックケミー製）０．０５重量部を配合してなるインキを塗布厚１５ｇ／ｍ２ にて塗布してトップコート層５を形成し、総厚１６７μｍの図１に示す本発明の化粧シート１を得た。
【００５８】
＜実施例２＞
実施例２においては、熱硬化型樹脂としてのアクリルポリオール樹脂およびイソシアネート硬化剤と光硬化型樹脂としてのウレタンアクリレートとの混合樹脂１００重量部に対して、不飽和二重結合を有する分散剤によってコーティングされた粒径２０〜２５ｎｍの無機微粒子としてのシリカ微粒子０．０５重量部を添加したトップコート層５を形成した化粧シート１とした。その他の構成は実施例１と同様のものを用いた。
【００５９】
具体的には、実施例１において、熱硬化型樹脂としてのアクリルポリオール樹脂（ＶＭ−ＡＬメジウム；大日精化社製）を５５重量部、当該熱硬化型樹脂を硬化させる硬化剤としてのイソシアネート硬化剤（Ｌ−８硬化剤；大日精化社製）を５重量部、光硬化型樹脂としての光硬化型ウレタンアクリレート（ユニディック１７−８２４−９；ＤＩＣグラフィックス社製）を４０重量部、不飽和二重結合を有する分散剤によってコーティングされた無機微粒子としてのシリカ（ＮＡＮＯＢＹＫ３６０５；ビックケミー製）０．０５重量部を配合してなるインキを塗布厚１５ｇ／ｍ２ にて塗布してトップコート層５を形成し、総厚１６７μｍの図１に示す本発明の化粧シート１を得た。
【００６０】
＜比較例１＞
比較例１においては、熱硬化型樹脂としての２液硬化型ウレタントップコート１００重量部に対して、不飽和二重結合、水酸基およびアミノ基を有していない分散剤によってコーティングした粒径４０ｎｍの無機微粒子としてのコロイダルシリカ０．０５重量部を添加したトップコート層５を形成した化粧シート１とした。その他の構成は実施例１と同様のものを用いた。
【００６１】
具体的には、実施例１において、熱硬化型樹脂としての２液硬化型ウレタントップコート（Ｗ１８４；ＤＩＣグラフィックス社製）１００重量部、無機微粒子としてのコロイダルシリカ（ＭＥＫ−ＳＴ−Ｌ；日産化学工業製）０．０５重量部を配合してなるインキを塗布厚１５ｇ／ｍ２ にて塗布してトップコート層５を形成し、総厚１６７μｍの図１に示す本発明の化粧シートを得た。
【００６２】
＜比較例２＞
比較例２においては、前記造核剤リポソームを添加しない透明樹脂層４（透明樹脂シート４）を形成した化粧シート１とした。その他の構成は実施例１と同様のものを用いた。
【００６３】
具体的には、実施例１において、ペンタッド分率が９７．８％、ＭＦＲ（メルトフローレート）が１５ｇ／１０ｍｉｎ（２３０℃）、分子量分布ＭＷＤ（Ｍｗ／Ｍｎ）が２．３の高結晶化ホモポリプロピレン樹脂１００重量部に、ヒンダードフェノール系酸化防止剤（イルガノックス１０１０：ＢＡＳＦ社製）を０．０５重量部と、ベンゾトリアゾール系紫外線吸収剤（チヌビン３２８：ＢＡＳＦ社製）を０．２重量部と、ヒンダードアミン系光安定剤（キマソーブ９４４：ＢＡＳＦ社製）を０．２重量部とを添加した樹脂を用いて透明樹脂層４を形成し、図１に示す本発明の化粧シート１を得た。
【００６４】
＜比較例３＞
比較例３においては、熱硬化型樹脂としての２液硬化型ウレタントップコートと光硬化型樹脂としてのウレタンアクリレートとの混合樹脂１００重量部に対して、不飽和二重結合を有する分散剤としてのによってコーティングした粒径２０〜２５ｎｍの無機微粒子としてのシリカ微粒子５０重量部を添加したトップコート層５を形成した化粧シート１とした。その他の構成は実施例１と同様のものを用いた。
【００６５】
具体的には、実施例１において、熱硬化型樹脂としての２液硬化型ウレタントップコート（Ｗ１８４；ＤＩＣグラフィックス社製）６０重量部と光硬化型樹脂としての光硬化型ウレタンアクリレート（ユニディック１７−８２４−９；ＤＩＣグラフィックス社製）４０重量部との混合樹脂に対して、不飽和二重結合を有する分散剤によってコーティングされたシリカ微粒子（ＮＡＮＯＢＹＫ３６０５；ビックケミー製）５０重量部添加してなるインキを用いてトップコート層５を形成し、図１に示す本発明の化粧シート１を得た。
【００６６】
＜比較例４＞
比較例４においては、熱硬化型樹脂としての２液硬化型ウレタントップコートと光硬化型樹脂としてのウレタンアクリレートとの混合樹脂１００重量部に対して、不飽和二重結合を有する分散剤によってコーティングを施した粒径２０〜２５ｎｍの無機微粒子としてのシリカ微粒子０．００１重量部を添加したトップコート層５を形成した化粧シート１とした。その他の構成は実施例１と同様のものを用いた。
【００６７】
具体的には、実施例１において、熱硬化型樹脂としての２液硬化型ウレタントップコート（Ｗ１８４；ＤＩＣグラフィックス社製）６０重量部と光硬化型樹脂としての光硬化型ウレタンアクリレート（ユニディック１７−８２４−９；ＤＩＣグラフィックス社製）４０重量部との混合樹脂に対して、不飽和二重結合を有する分散剤によってコーティングされたシリカ微粒子（ＮＡＮＯＢＹＫ３６０５；ビックケミー製）０．００１重量部添加してなるインキを用いてトップコート層５を形成し、図１に示す本発明の化粧シート１を得た。
【００６８】
＜比較例５＞
比較例５においては、熱硬化型樹脂としての２液硬化型ウレタントップコートと光硬化型樹脂としてのウレタンアクリレートとの混合樹脂１００重量部に対して、粒径６．２μｍの無機微粒子としてのシリカ微粒子１．０重量部、不飽和二重結合をもつ分散剤としての３−メタクリロキシプロピルトリメトキシシラン０．５重量部を添加したトップコート層５を形成した化粧シート１とした。その他の構成は実施例１と同様のものを用いた。
【００６９】
具体的には、実施例１において、熱硬化型樹脂としての２液硬化型ウレタントップコート（Ｗ１８４；ＤＩＣグラフィックス社製）６０重量部、光硬化型樹脂としての光硬化型ウレタンアクリレート（ユニディック１７−８２４−９；ＤＩＣグラフィックス社製）を４０重量部に対して、無機微粒子としての粒径６．２μｍのシリカ微粒子（ＡＣＥＭＡＴＴ  ＨＫ４００；エボニック製）１．０重量部、分散剤として３-メタクリロキシプロピルトリメトキシシラン（ＫＢＭ−５０３；信越化学工業製）０．５重量部を添加してなるインキを用いてトップコート層５を形成し、図１に示す本発明の化粧シート１を得た。
【００７０】
上記実施例１，２および上記比較例１〜５で得られた各々化粧シート１について、目視によるトップコート層５および透明樹脂層４とからなる透明層の透明性を目視にて評価する。さらに、各化粧シート１について、ウレタン系の接着剤を用いて木質基材に貼り合わせた後、フェルトラビング゛試験にて表面の耐摩耗性評価試験、鉛筆硬度試験にて耐擦傷性評価試験、ホフマンスクラッチ試験およびスチールウールラビング試験にて表面の耐傷性評価試験、鉛筆硬度試験にて耐擦傷性評価試験を行った。得られた評価結果を表１に示す。
【００７１】
なお、表１の評価結果における記号の説明は下記の通りである。
◎：非常に良好な透明性、耐摩耗性、耐擦傷性および耐傷性を有する
○：良好な透明性、耐摩耗性、耐擦傷性および耐傷性を有する
×：透明性、耐摩耗性、耐擦傷性および耐傷性に劣る
【００７２】
【表１】
0006622487.tif 000002
【００７３】
実施例１，２の化粧シート１においては、表１に示すように、透明性が良好であるとともに、スチールウール試験およびホフマンスクラッチ試験においても良好な結果が得られた。これは、本発明の超臨界逆相蒸発法を用いてベシクル化処理を施した造核剤リポソームを、透明樹脂層４（透明樹脂シート４）に添加しているため、良好な透明性を備えるとともに、さらに、均一に分散したベシクル化された造核剤に伴って結晶核が生じ結晶性プロピレン樹脂の結晶化度が向上することにより、その結果として、硬度をより高くなり、耐摩耗性、耐擦傷性および耐傷性の向上に繋がったと考えられる。
【００７４】
一方で、比較例１および比較例４においては、実施例１〜２の化粧シート１と比較して、耐摩耗性、耐擦傷性および耐傷性が劣るという結果が得られた。この理由としては、比較例１においては、不飽和二重結合、アミノ基または水酸基を有さない分散剤を使用していたことで、トップコート層５の主成分である硬化型樹脂中にシリカ微粒子を固定化することができたかったためであり、比較例４においては、トップコート層５に添加されたシリカ微粒子の添加量が少なすぎるために表面硬度が十分に向上しなかったためであると考えられる。
【００７５】
比較例２においては、実施例１，２の化粧シート１と比較して、透明性、耐擦傷性および耐傷性が劣るという結果が得られた。この理由としては、超臨界逆相蒸発法でベシクル化されていない造核剤を使用していたことで、透明樹脂層４の中で造核剤が凝集して白濁するとともに、透明樹脂層４として用いている結晶性ポリプロピレン樹脂の結晶化度が向上しなかったことにより、硬度が十分に向上しなかったためであると考えられる。
【００７６】
比較例３においては、実施例１，２の化粧シート１と比較して、透明性が劣るという結果が得られた。この理由としては、トップコート層５に添加されたシリカ微粒子の添加量が多すぎるために２次凝集が生じ、分散性が低くなってしまったためであると考えられる。
【００７７】
比較例５においては、実施例１，２の化粧シート１と比較して、透明性および耐摩耗性が劣るという結果が得られた。この理由としては、トップコート層５に添加されたシリカ微粒子の大きさが大きすぎるためにトップコート層５の表面に凹凸を形成し、表面にマット感を付与すると共に、表面硬度を十分に向上させることができなかったためであると考えられる。
【００７８】
以上の評価結果から、実施例１，２の化粧シート１は、化粧シートに要求される透明性を備え、極めて耐摩耗性および耐傷性に優れた化粧シートであることが明らかとなった。
【００７９】
本発明の化粧シートおよび化粧シートの製造方法は、上記の実施形態および実施例に限定されるものではなく、発明の特徴を損なわない範囲において、種々の変更が可能である。
【符号の説明】
【００８０】
１  化粧シート
２  原反層
３  絵柄模様層
４  透明樹脂層
４ａ  エンボス模様
５  トップコート層
６  プライマー層
７  接着剤層
８  隠蔽層
Ｂ  基材
【図１】
0006622487.tif 000003